【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
少なくとも、正極層と負極層が固体電解質層を介して交互に積層した積層体からなる多層全固体型のリチウムイオン二次電池において、前記正極層及び／又は前記負極層の構造が、前記積層体を一括焼成することにより形成した活物質と固体電解質からなるマトリックス構造であることを特徴とするリチウムイオン二次電池。
【請求項２】
少なくとも、正極層と負極層が固体電解質層を介して交互に積層した積層体からなる多層全固体型のリチウムイオン二次電池において、前記正極層及び／又は前記負極層と固体電解質層の間に中間層が形成され、前記中間層の構造が、前記積層体を一括焼成することにより形成した活物質と固体電解質からなるマトリックス構造であることを特徴とするリチウムイオン二次電池。
【請求項３】
前記構造が活物質からなるマトリックス構造に固体電解質が担持された構造であることを特徴とする請求項１又は２のいずれか１項記載のリチウムイオン二次電池。
【請求項４】
前記構造が固体電解質からなるマトリックス構造に活物質が担持された構造であることを特徴とする請求項１又は２のいずれか１項記載のリチウムイオン二次電池。
【請求項５】
前記マトリックス構造が、活物質と固体電解質を混合したペーストを塗布し、焼成により形成された構造であることを特徴とする請求項１乃至４のいずれか１項記載のリチウムイオン二次電池。
【請求項６】
前記焼成の温度が、６００℃以上、１１００℃以下であることを特徴とする請求項１乃至５のいずれか１項記載のリチウムイオン二次電池。
【請求項７】
前記マトリックス構造の断面における活物質と固体電解質の面積比が２０：８０乃至８０：２０の範囲内であることを特徴とする請求項１乃至６のいずれか１項記載のリチウムイオン二次電池。
【請求項８】
前記正極層、及び、前記負極層、及び／又は、前記中間層を構成する活物質の始発材料が、リチウムマンガン複合酸化物、リチウムニッケル複合酸化物、リチウムコバルト複合酸化物、リチウムバナジウム複合酸化物、リチウムチタン複合酸化物、二酸化マンガン、酸化チタン、酸化ニオブ、酸化バナジウム、酸化タングステンよりなる群から選択した１種の化合物又は２種以上の化合物を含むことを特徴とする請求項１乃至７のいずれか１項記載のリチウムイオン二次電池。
【請求項９】
前記正極層、及び、前記負極層、及び／又は、前記中間層を構成する電解質の始発材料が、ケイリン酸リチウム(Li3.5Si0.5P0.5O4)、リン酸チタンリチウム(LiTi2(PO4)3)、リン酸ゲルマニウムリチウム(LiGe2(PO4)3)、Li2O-SiO2、Li2O-V2O5-SiO2、Li2O- P2O5-B2O3、Li2O-GeO2よりなる群から選択した1種の化合物又は2種以上の化合物を含むことを特徴とする請求項１乃至８のいずれか１項記載のリチウムイオン二次電池。
【請求項１０】
少なくとも、電解質層用グリーンシートを介して正極層用グリーンシートと負極用グリーンシートとを交互に積層し、電解質層、正極層、負極層からなる積層体を形成する積層工程と、前記積層体を一括して焼成して焼結積層体を形成する工程を備えたリチウムイオン二次電池の製造方法において、前記正極層用グリーンシート及び／又は前記負極層用グリーンシートを、少なくとも活物質と固体電解質を混合したペーストを塗布して形成し、焼成後に、前記正極層及び／又は前記負極層の構造を活物質と固体電解質からなるマトリックス構造とすることを特徴とするリチウムイオン二次電池の製造方法。
【請求項１１】
少なくとも、電解質層用グリーンシートを介して正極層用グリーンシートと負極用グリーンシートとを交互に積層し、電解質層、正極層、負極層、中間層からなる積層体を形成する積層工程と、前記積層体を一括して焼成して焼結積層体を形成する工程を備えたリチウムイオン二次電池の製造方法において、前記正極層用グリーンシートと前記電解質層用グリーンシート、及び／又は、前記負極層用グリーンシートと前記電解質層用グリーンシートの間に中間層用グリーンシートを配置し、前記中間層を、少なくとも活物質と固体電解質を混合したペーストを塗布して形成し、焼成後に、前記中間層の構造を活物質と固体電解質からなるマトリックス構造とすることを特徴とするリチウムイオン二次電池の製造方法。
【請求項１２】
前記ペーストを構成する前記活物質からなる粉末と前記固体電解質からなる粉末の粉体粒度が３μm以下であることを特徴とする請求項１０又は１１のいずれか１項記載のリチウムイオン二次電池の製造方法。
【請求項１３】
前記ペーストを構成する前記活物質からなる粉末と前記固体電解質からなる粉末を混合する体積比率が２０：８０乃至８０：２０の範囲内であることを特徴とする請求項１０乃至１２のいずれか１項記載のリチウムイオン二次電池の製造方法。
【請求項１４】
前記ペーストに添加物としてホウ素化合物を混合することを特徴とする請求項１０乃至１３のいずれか１項記載のリチウムイオン二次電池の製造方法。
【請求項１５】
前記積層体の焼成温度が、６００℃以上、１１００℃以下であることを特徴とする請求項１０乃至１４のいずれか１項記載のリチウムイオン二次電池の製造方法。
【手続補正２】
【補正対象書類名】明細書
【補正対象項目名】０００６
【補正方法】変更
【補正の内容】
【０００６】
本発明（１）は、少なくとも、正極層と負極層が固体電解質層を介して交互に積層した積層体からなる多層全固体型のリチウムイオン二次電池において、前記正極層及び／又は前記負極層の構造が、前記積層体を一括焼成することにより形成した活物質と固体電解質からなるマトリックス構造であることを特徴とするリチウムイオン二次電池である。
本発明（２）は、少なくとも、正極層と負極層が固体電解質層を介して交互に積層した積層体からなる多層全固体型のリチウムイオン二次電池において、前記正極層及び／又は前記負極層と固体電解質層の間に中間層が形成され、前記中間層の構造が、前記積層体を一括焼成することにより形成した活物質と固体電解質からなるマトリックス構造であることを特徴とするリチウムイオン二次電池である。
本発明（３）は、前記構造が活物質からなるマトリックス構造に固体電解質が担持された構造であることを特徴とする前記発明（１）又は前記発明（２）のリチウムイオン二次電池である。
本発明（４）は、前記構造が固体電解質からなるマトリックス構造に活物質が担持された構造であることを特徴とする前記発明（１）又は前記発明（２）のリチウムイオン二次電池である。
本発明（５）は、前記マトリックス構造が、活物質と固体電解質を混合したペーストを塗布し、焼成により形成された構造であることを特徴とする前記発明（１）及至前記発明（４）のリチウムイオン二次電池である。
本発明（６）は、前記焼成の温度が、６００℃以上、１１００℃以下であることを特徴とする前記発明（１）乃至前記発明（５）のリチウムイオン二次電池である。
本発明（７）は、前記マトリックス構造の断面における活物質と固体電解質の面積比が２０：８０乃至８０：２０の範囲内であることを特徴とする前記発明（１）乃至前記発明（６）のリチウムイオン二次電池である。
本発明（８）は、前記正極層、及び、前記負極層、及び／又は、前記中間層を構成する活物質の始発材料が、リチウムマンガン複合酸化物、リチウムニッケル複合酸化物、リチウムコバルト複合酸化物、リチウムバナジウム複合酸化物、リチウムチタン複合酸化物、二酸化マンガン、酸化チタン、酸化ニオブ、酸化バナジウム、酸化タングステンよりなる群から選択した1種の化合物又は2種以上の化合物を含むことを特徴とする前記発明（１）乃至前記発明（７）のリチウムイオン二次電池である。
本発明（９）は、前記正極層、及び、前記負極層、及び／又は、前記中間層を構成する電解質の始発材料が、ケイリン酸リチウム(Li3.5Si0.5P0.5O4)、リン酸チタンリチウム(LiTi2(PO4)3)、リン酸ゲルマニウムリチウム(LiGe2(PO4)3)、Li2O-SiO2、Li2O-V2O5-SiO2、Li2O- P2O5-B2O3、Li2O-GeO2よりなる群から選択した1種の化合物又は2種以上の化合物を含むことを特徴とする前記発明（１）乃至前記発明（８）のリチウムイオン二次電池である。
本発明（１０）は、少なくとも、電解質層用グリーンシートを介して正極層用グリーンシートと負極層用グリーンシートとを交互に積層し、電解質層、正極層、負極層からなる積層体を形成する積層工程と、前記積層体を一括して焼成して焼結積層体を形成する工程を備えたリチウムイオン二次電池の製造方法において、前記正極層用グリーンシート及び／又は前記負極層用グリーンシートを、少なくとも活物質と固体電解質を混合したペーストを塗布して形成し、焼成後に、前記中間層の構造を活物質と固体電解質からなるマトリックス構造とすることを特徴とするリチウムイオン二次電池の製造方法である。
本発明（１１）は、少なくとも、電解質層用グリーンシートを介して正極層用グリーンシートと負極層用グリーンシートとを交互に積層し、電解質層、正極層、負極層からなる積層体を形成する積層工程と、前記積層体を一括して焼成して焼結積層体を形成する工程を備えたリチウムイオン二次電池の製造方法において、前記正極層用グリーンシートと前記電解質層用グリーンシート、及び／又は、前記負極層用グリーンシートと前記電解質層用グリーンシートの間に中間層用グリーンシートを配置し、前記中間層を、少なくとも活物質と固体電解質を混合したペーストを塗布して形成し、焼成後に、前記中間層の構造を活物質と固体電解質からなるマトリックス構造とすることを特徴とするリチウムイオン二次電池の製造方法である。
本発明（１２）は、前記ペーストを構成する前記活物質からなる粉末と前記固体電解質からなる粉末の粉体粒度が３μm以下であることを特徴とする前記発明（１０）又は前記発明（１１）のリチウムイオン二次電池の製造方法である。
本発明（１３）は、前記ペーストを構成する前記活物質からなる粉末と前記固体電解質からなる粉末を混合する体積比率が２０：８０乃至８０：２０の範囲内であることを特徴とする前記発明（１０）乃至前記発明（１２）のリチウムイオン二次電池の製造方法である。
本発明（１４）は、前記ペーストに添加物としてホウ素化合物を混合することを特徴とする前記発明（１０）乃至前記発明（１３）のリチウムイオン二次電池の製造方法である。
本発明（１５）は、前記積層体の焼成温度が、６００℃以上、１１００℃以下であることを特徴とする前記発明（１０）乃至前記発明（１４）のリチウムイオン二次電池の製造方法である。